СПОСОБ ПРИГОТОВЛЕНИЯ КАТАЛИЗАТОРОВ И ИХ ПРИМЕНЕНИЕ ДЛЯ ОКИСЛЕНИЯ ОЛЕФИНОВ В ГАЗОВОЙ ФАЗЕ

1. Способ приготовления катализаторов для окисления олефинов в газовой фазе, заключающийся в том, что
x
y
x
y
x
y
х
y
(I) по меньшей мере один пирогенный оксид металла, выбранный из группы, включающей SiO, TiO, ZrO и СеО, суспендируют в воде,
(II) оксид металла переводят в активированное состояние путем высокодисперсного суспендирования с помощью диспергатора и/или мокрым размолом,
(III) суспензию коагулируют с образованием пастообразной массы,
(IV) коагулированную суспензию перерабатывают в формованное изделие,
(V) формованное изделие сушат,
(VI) полученное формованное изделие прокаливают и
(VII) формованное изделие переводят в активный катализатор нанесением одного или нескольких каталитически активных соединений либо одного или нескольких соединений-предшественников и/или одного или нескольких соединений-промоторов, которые на последующей стадии возможно перевести в одно или несколько каталитически активных соединений.
2
2. Способ по п.1, отличающийся тем, что в качестве пирогенного оксида металла используют SiO.
3. Способ по п.1, отличающийся тем, что вместо предварительного суспендирования оксида металла в воде оксид металла добавляют к воде на стадии активирования.
4. Способ по одному из пп.1-3, отличающийся тем, что значение рН при предварительном суспендировании, а также на стадии активирования поддерживают в пределах от 2,0 до 4,0.
5. Способ по п.4, отличающийся тем, что значение рН регулируют с помощью соляной кислоты, азотной кислоты, аммиака или их водных растворов.
6. Способ по п.1, отличающийся тем, что содержание твердого вещества в суспензии активированного оксида металла составляет от 5 до 40 мас.%.
7. Способ по п.1, отличающийся тем, что суспензию коагулируют путем изменения значения рН и/или путем дополнительного добавления одного или нескольких оксидов металлов.
8. Способ по п.1, отличающийся тем, что пастообразную массу перерабатывают в формованные изделия одним или несколькими методами из группы, включающей экструзию, таблетирование и прессование.
2
9. Способ по п.1, отличающийся тем, что получаемые формованные изделия-носители катализатора имеют удельную поверхность, определяемую методом Брунауэра-Эммета-Теллера (БЭТ-поверхность), в пределах от 30 до 500 м/г.
10. Способ по п.1, отличающийся тем, что вместо нанесения одного или нескольких каталитически активных соединений либо одного или нескольких соединений-предшественников совместно с одним или несколькими соединениями-промоторами на одной стадии одно или несколько соединений-промоторов наносят отдельно на предшествующей или последующей стадии, проводимой до, соответственно после нанесения одного или нескольких каталитически активных соединений либо одного или нескольких соединений-предшественников.
11. Способ по п.1, отличающийся тем, что на формованные изделия наносят одну или несколько систем из группы, включающей соединения состава Pd/Au/(щелочной металл), соединения состава Pd/Cd/(щелочной металл) и соединения состава Pd/Ва/(щелочной металл).
12. Способ по п.11, отличающийся тем, что указанные компоненты наносят одним или несколькими выполняемыми в приемлемой последовательности методами из группы, включающей пропитку, набрызгивание, газофазное напыление, погружение, осаждение Pd- и/или Au- и/или Cd- и/или Ва-соединений на носитель, восстановление нанесенных на носитель восстанавливаемых соединений металлов, промывку для удаления возможно присутствующих хлоридных компонентов, пропитку ацетатом щелочного металла или соединениями щелочных металлов.
13. Способ по п.12, отличающийся тем, что полученный катализатор содержит один или несколько компонентов из группы, включающей палладий в количестве от 0,1 до 5,0 мас.%, золото в количестве от 0,2 до 3,5 мас.%, кадмий в количестве от 0,1 до 3,5 мас.%, барий в количестве от 0,1 до 3,5 мас.% и калий в количестве от 0,5 до 15 мас.%, в каждом случае в пересчете на массу используемого носителя.
14. Способ по п.13, отличающийся тем, что концентрация благородного металла или благородных металлов в объеме носителя постоянна.
15. Способ по п.13, отличающийся тем, что концентрация благородного металла или благородных металлов убывает в направлении от доступной наружной поверхности носителя внутрь него.
16. Способ по п.1, отличающийся тем, что суммарное содержание всех примесей в катализаторе составляет менее 400 ч./млн.